КАТАЛИТИЧЕСКОЕ ИЗДЕЛИЕ, СПОСОБ И ПРИМЕНЕНИЕ

1. Изделие тройного катализатора для очистки выхлопных газов из двигателя с принудительным воспламенением топлива, содержащее:
подложку, имеющую нанесенный на нее первый слой, причем поверх первого слоя нанесен второй слой,
при этом первый слой содержит первый металл и первый оксид алюминия, и
при этом второй слой содержит второй металл и второй оксид алюминия,
причем либо (i) первый металл представляет собой Pd и второй металл представляет собой Rh; либо (ii) первый металл представляет собой Rh и второй металл представляет собой Pd; и
при этом по меньшей мере один из первого и второго оксидов алюминия представляет собой тета-оксид алюминия.
2. Изделие тройного катализатора по п. 1, в котором первый металл представляет собой Pd, а второй металл представляет собой родий.
3. Изделие тройного катализатора по п. 1 или 2, в котором первый оксид алюминия представляет собой тета-оксид алюминия.
4. Изделие тройного катализатора по любому предшествующему пункту, в котором второй оксид алюминия представляет собой гамма-оксид алюминия.
5. Изделие тройного катализатора по любому предшествующему пункту, в котором тета-оксид алюминия имеет средний диаметр пор в свежем состоянии по меньшей мере 20 нм, предпочтительно от 20 до 40 нм.
6. Изделие тройного катализатора по любому предшествующему пункту, в котором тета-оксид алюминия имеет площадь поверхности по результатам определения методом БЭТ в состаренном состоянии в пределах 5% площади поверхности по результатам определения методом БЭТ в свежем состоянии после состаривания при температуре 1050°C в течение 10 часов.
7. Изделие тройного катализатора по любому предшествующему пункту, в котором тета-оксид алюминия стабилизирован одним или более стабилизирующими элементами, выбранными из группы, состоящей из La, Nd, Sr, Si, Ti, Zr, Ba, Ca и Ce.
8. Изделие тройного катализатора по п. 7, в котором один или более стабилизирующих элементов присутствуют в общем количестве от 0,1 до 5 мас.% оксида алюминия.
9. Изделие тройного катализатора по любому предшествующему пункту, в котором первый металл представляет собой Pd, а первый слой дополнительно содержит компонент щелочного или щелочноземельного металла.
10. Изделие тройного катализатора по п. 9, в котором щелочной или щелочноземельный металл представляет собой барий и/или стронций.
11. Изделие тройного катализатора по любому предшествующему пункту, в котором первый и/или второй слои дополнительно содержат накопитель кислорода.
12. Изделие тройного катализатора по любому предшествующему пункту, которое является спаренным.
13. Изделие тройного катализатора по любому предшествующему пункту, в котором подложка представляет собой проточный монолит.
14. Способ очистки выхлопных газов двигателя с принудительным воспламенением топлива, включающий приведение выхлопного газа в контакт с каталитическим изделием по любому из пп. 1-13.
15. Способ по п. 14, в котором выхлопной газ имеет температуру в диапазоне от 300 до 1050°C.
16. Способ по п. 15, в котором выхлопной газ имеет температуру в диапазоне от ≥ 900 до 1050°C.
17. Применение изделия тройного катализатора, содержащего тета-оксид алюминия, для очистки выхлопных газов из двигателя с принудительным воспламенением топлива при температуре по меньшей мере 1000°C.
18. Применение по п. 17, в котором каталитическое изделие соответствует любому из пп. 1-13.
19. Система очистки выхлопных газов, содержащая каталитическое изделие по любому из пп. 1-13.